The present invention provides a porous titanium oxide having improved ultraviolet protection ability, usability, and transparency in the visible region and a process for producing thereof. The porous titanium oxide powder according to the present invention can be obtained by adding an alkali to a titanium salt solution containing a polyalcohol and then thermally hydrolyzing the solution. In addition, it is possible that after the addition of the alkali, an acid is further added to the solution and then the thermal hydrolysis is conducted, or that after thermal hydrolysis, further heat treatment with an acid is conducted. A porous titanium oxide has a mean particle size of 0.01 to 1.0 µm and a specific surface area of 50 m2/g or more.
본 발명은 다공질 산화티탄과 그 제조 방법에 관한 것으로서, 자외선 방어 능력, 사용성, 가시역에서의 투명성이 향상된 다공질 산화티탄과 그 제조 방법을 제공하며, 본 발명의 다공질 산화티탄은 다가 알콜을 포함하는 티탄염 용액에 알칼리를 첨가한 후, 가열 가수분해함으로써 수득된다. 또한, 알칼리 첨가 후에 추가로 산을 첨가하여 가열 가수분해하는 것 또는 가열 가수분해 후 추가로 산으로 가열 처리할 수도 있다. 다공질 산화티탄의 평균 입자직경은 0.01~1.0㎛, 비표면적은 50㎡/g 이상인 것을 특징으로 한다.